(57)【要約】      （修正有）【課題】基層の色調を維持することが可能となる屋外用途の白色ポリカーボネート樹脂積層体を提供する。【解決手段】基層部１と耐候層となる表層部２とが共押出成形法により積層一体化されてなるポリカーボネート樹脂積層体であって、ＣＩＥ１９７６で規定されたＬ＊ａ＊ｂ＊表色系において、光源を標準の光Ｄ６５、分光感度を１０°視野、の透過法で測定したとき、Ｌ＊が６０以上７０以下、ａ＊が−０．５以上０以下、ｂ＊が２以上３以下となる樹脂積層体である。【選択図】図１
2014188910.tif 000002
【特許請求の範囲】
【請求項１】
基層部と表層部とが共押出成形法により積層一体化されてなるポリカーボネート樹脂積層体であって、ＣＩＥ１９７６で規定されたＬ＊ａ＊ｂ＊表色系が、光源を標準の光Ｄ６５、分光感度を１０°視野、の透過法で測定した色差について、Ｌ＊が６０以上７０以下、ａ＊が−０．５以上０以下、ｂ＊が２以上３以下となるポリカーボネート樹脂積層体。
【請求項２】
前記表層部は、ポリカーボネート樹脂１００重量部に対し、紫外線吸収剤を３重量部以上１０重量部以下含む請求項１に記載のポリカーボネート樹脂積層体。
【請求項３】
前記紫外線吸収剤が、トリアジン化合物からなる請求項１または２に記載のポリカーボネート樹脂積層体。
【請求項４】
前記表層部の厚さが、１０μｍ以上１００μｍ以下である請求項１乃至３のいずれか１項に記載のポリカーボネート樹脂積層体。
【請求項５】
前記表層部に、ポリカーボネート樹脂１００重量部に対し、青染料０．００２重量部以上０．００５重量部以下と、赤染料０．０００２重量部以上０．００１重量部以下を含む請求項１乃至４のいずれか１項に記載のポリカーボネート樹脂積層体。
【請求項６】
前記基層部の色調が、白色系である請求項１乃至５のいずれか１項に記載のポリカーボネート樹脂積層体。
【請求項７】
前記基層部が、ポリカーボネート樹脂１００重量部に対し、透明微粒子を０．１重量部以上１０重量部以下含む請求項１乃至６のいずれか１項に記載のポリカーボネート樹脂積層体。
【請求項８】
前記基層部が、ポリカーボネート樹脂１００重量部に対し、白色顔料を０．０１重量部以上１重量部以下含む請求項１乃至７のいずれか１項に記載のポリカーボネート樹脂積層体。
【請求項９】
前記請求項１乃至８のいずれか１項に記載のポリカーボネート樹脂積層体を用いて作製した屋根、屋外看板または外壁。
【発明の詳細な説明】
【技術分野】
【０００１】
本発明は、ポリカーボネート樹脂積層体、屋根、屋外看板および外壁に関する。
【背景技術】
【０００２】
ポリカーボネート樹脂は、耐衝撃性、耐熱性、軽量性に優れ、幅広い分野で使用されている。中でも、透明微粒子を配合して光拡散性を付与した白色ポリカーボネート樹脂板は、色調と光拡散性に優れ、建材、看板用途等に使用されている。（例えば、特許文献１参照。）
ポリカーボネート樹脂は、耐候性に優れておらず、建材、看板等の屋外用途では、色調変化、耐衝撃性の低下を防ぐため、耐候処理が必須となる。
従来、ポリカーボネート樹脂の耐候処理には、耐候性に優れたアクリルフィルムをラミネートする方法が中心であったが、近年ではポリカーボネート樹脂に紫外線吸収剤を添加した耐候層を共押出成形法にて積層一体化する方法が中心となっている。特に建材用途では、アクリルフィルムラミネートの場合、経年劣化によるアクリルフィルムの剥離が発生しやすいことから、共押出法による耐候処置が望ましい。
しかしながら、基材層が白色の樹脂に対して共押出成形法で紫外線吸収剤を添加した耐候層を積層した場合、紫外線吸収剤が持つ黄色味が基材層の白色によって強調され、積層体が非常に黄色くなり、色調に優れていない状態となる。基材層の青味を強くして表層の黄色味を打ち消そうとした場合、積層体に黒みが生じ、色調に優れていない状態となる。
このため、白色ポリカーボネート樹脂板に関しては、耐候処理はアクリルフィルムラミネートにて行われてきた。
【先行技術文献】
【特許文献】
【０００３】
【特許文献１】特開２０００−３３６８６６号公報
【発明の概要】
【発明が解決しようとする課題】
【０００４】
そこで本発明は、屋外用途の白色ポリカーボネート樹脂板について、基層の色調を維持したまま、耐候層を付与することが可能となるポリカーボネート樹脂積層体を提供することを目的とする。
【課題を解決するための手段】
【０００５】
このような目的は、下記［１］〜［９］の本発明により達成される。
［１］  基層部と表層部とが共押出成形法により積層一体化されてなるポリカーボネート樹脂積層体であって、ＣＩＥ１９７６で規定されたＬ＊ａ＊ｂ＊表色系が、光源を標準の光Ｄ６５、分光感度を１０°視野、の透過法で測定した色差について、Ｌ＊が６０以上７０以下、ａ＊が−０．５以上０以下、ｂ＊が２以上３以下となるポリカーボネート樹脂積層体。
［２］  前記表層部は、ポリカーボネート樹脂１００重量部に対し、紫外線吸収剤を３重量部以上１０重量部以下含む［１］に記載のポリカーボネート樹脂積層体。
［３］  前記紫外線吸収剤が、トリアジン化合物からなる［１］または［２］に記載のポリカーボネート樹脂積層体。
［４］  前記表層部の厚さが、１０μｍ以上１００μｍ以下である［１］乃至［３］のいずれか１項に記載のポリカーボネート樹脂積層体。
［５］  前記表層部に、ポリカーボネート樹脂１００重量部に対し、青染料０．００２重量部以上０．００５重量部以下と、赤染料０．０００２重量部以上０．００１重量部以下
を含む［１］乃至［４］のいずれか１項に記載のポリカーボネート樹脂積層体。
［６］  前記基層部の色調が、白色系である［１］乃至［５］のいずれか１項に記載のポリカーボネート樹脂積層体。
［７］  前記基層部が、ポリカーボネート樹脂１００重量部に対し、透明微粒子を０．１重量部以上１０重量部以下含む［１］乃至［６］のいずれか１項に記載のポリカーボネート樹脂積層体。
［８］  前記基層部が、ポリカーボネート樹脂１００重量部に対し、白色顔料を０．０１重量部以上１重量部以下含む［１］乃至［７］のいずれか１項に記載のポリカーボネート樹脂積層体。
［９］  前記［１］乃至［８］のいずれか１項に記載のポリカーボネート樹脂積層体を用いて作製した屋根、屋外看板または外壁。
【発明の効果】
【０００６】
本発明によれば、基層部と表層部とが共押出成形法により積層一体化されてなる複層樹脂積層体であって、前記基層部の色調を保持したまま、前記表層部に紫外線吸収剤を添加した耐候層を付与することが可能となるものである。
【図面の簡単な説明】
【０００７】
【図１】本発明の実施形態の一例を示す断面図である。
【発明を実施するための形態】
【０００８】
以下、本発明に係わるポリカーボネート樹脂積層体について詳細に説明する。
本発明は、基層部と表層部とが共押出成形法により積層一体化されてなるポリカーボネート樹脂積層体であって、ＣＩＥ１９７６で規定されたＬ＊ａ＊ｂ＊表色系が、光源を標準の光Ｄ６５、分光感度を１０°視野、測定法を透過で測定したとき、Ｌ＊が６０以上７０以下、ａ＊が−０．５以上０以下、ｂ＊が２以上３以下となる樹脂積層体である。
このような樹脂積層体とすることで、基層部に耐候層を付与しても基層部の色調を保持することが可能となるポリカーボネート樹脂積層体である。
本発明におけるポリカーボネート樹脂積層体は、基層を耐候劣化より保護するための耐候層が表面層に存在するものである。
【０００９】
本発明において、樹脂積層体の押出成形に適用される共押出成形法には、通常に熱可塑性樹脂製の多層性の製造に用いられる公知の共押出成形法が採用され、フラットなＴダイが適用される。この場合のＴダイの方式は、加熱溶融状態の樹脂組成物がＴダイ流入前に積層されるフィードブロック方式、あるいは樹脂材料がＴダイ内部で積層されるマルチマニホールド方式が好適に採用できる。
【００１０】
本発明で使用されるポリカーボネート樹脂は、特に限定されるものではなく、二価フェノールとカーボネート前駆体とを界面重縮合法または溶融法で反応させて得られるものである。上記二価フェノールとカーボネート前駆体を界面重縮合法または溶融法によって反応させてポリカーボネート樹脂を製造するにあたっては、必要に応じて触媒、末端停止剤二価フェノールの酸化防止剤等を使用しても良い。またポリカーボネート樹脂であっても、芳香族または脂肪族の二官能性カルボン酸を共重合したポリカーボネート樹脂であってもよく、また、得られたポリカーボネート樹脂の２種以上を混合した混合物であっても良い。
ポリカーボネート樹脂の分子量は、粘度平均分子量１５、０００〜４０、０００程度のものが用いられる。上記ポリカーボネート樹脂は、基層、耐候層のいずれにも使用される。
【００１１】
前記Ｌ＊ａ＊ｂ＊表色系とは、ＣＩＥ１９７６（ＣＩＥ：国際照明委員会）にて規定さ
れており、Ｌ＊は明るさ、ａ＊は赤さ、ｂ＊は青さを表し、対象物の色目を背景、観察者、大きさ、光源などによらず一定に現すことができるものである。
測定は、分光測色計で行い、光源は、紫外域を含む昼光で照らされている物体の測定用光源のＤ６５を使用し、分光感度は、観察者が５０ｃｍの位置で直径８．８ｃｍの試料を観察する場合に匹敵する１０°視野で行う。測定法には、試料から反射した光を測定する反射法と、透過した光を測定する透過法があるが、半透明材料であるため、透過法で行う。
【００１２】
本発明の基層部に使用する透明微粒子は、ガラス微粒子に代表される無機微粒子、ポリスチレン樹脂、（メタ）アクリル樹脂、シリコーン樹脂等からの有機微粒子が挙げられる。
前記有機微粒子としては、光拡散性などを考慮すると、とくに架橋した有機微粒子が好適に用いられる。また、ポリカーボネート樹脂の加工過程において変形せず、微粒子状態を維持している必要がある。即ち、ポリカーボネート樹脂の成形温度（３５０℃程度）まで加熱してもポリカーボネート樹脂中に溶融しない微粒子である。このような観点より、架橋した（メタ）アクリル樹脂、シリコーン樹脂の有機微粒子を用いることが好ましい。
例えば、部分架橋したメタクリル酸メチルをベースとしたポリマー微粒子、ポリ（ブチルアクリレート）のコア／ポリ（メチルメタクリレート）のシェルを有するポリマー、ゴム状ビニルポリマーのコアとシェルを含んだコア／シェルモノホルジーを有するポリマー、架橋シロキサン結合を有するシリコーン樹脂などが挙げられる。
【００１３】
本発明の基層部に使用する白色顔料は、通常樹脂に添加される酸化チタンが挙げられる。粒径、構造（ルチル型、アナターゼ型）、表面処理等規定するものはなく、一般的に樹脂に使用されるものであれば使用できる。
【００１４】
本発明で使用する紫外線吸収剤は、一般に公知のものが適用可能であるが、中でもトリアジン系化合物が好適である。また、その含有量は耐候層の配合において、ポリカーボネート樹脂１００重量部に対し２重量部以上１２重量部以下とし、上述の用途製品の使用環境に応じて前記範囲内で設定するものとする。この場合、上記の範囲未満では耐候性を充分に発揮できず、また上記の範囲を超えると、着色が強くなり、黄色味が目立ちやすくなる。好ましくは、ポリカーボネート樹脂１００重量部に対し、３重量部以上１０重量部以下である。
【００１５】
本発明で使用する青染料は、一般に公知のものが適用可能であるが、中でも色目から、カラーインデックスがＳｏｌｖｅｎｔ．Ｖｉｏｌｅｔ．１３のものが好ましい。
また、成型時の熱にて昇華を抑えるため、昇華点が２５０℃以上であるものが好ましい。
また、その含有量は、表層部の配合中で、ポリカーボネート樹脂１００重量部に対し０．００２重量部以上０．００５重量部以下とし、前記範囲内で設定するものとする。この場合、上記の範囲未満では紫外線吸収剤の黄色味が目立ち、上記の範囲を超えると、青味が目立ちやすくなる。好ましくは、表層部の配合中で、ポリカーボネート樹脂１００重量部に対し、０．００２重量部以上０．００４重量部以下とする。
例えば、１−ヒドロキシ−４−（ｐ−トルイジアノ）アントラキノン（商品名：ダイアレジンブルーＧ、三菱化学社製）、アンスラキノン系染料（商品名Ｐｌａｓｔ  Ｂｌｕｅ
８５１４  有本化学工業社製）などが挙げられる。
【００１６】
本発明で使用する赤染料は、一般的に公知のものが適用可能であるが、中でも色目から、カラーインデックスがＳｏｌｖｅｎｔ．Ｒｅｄ．５２のものが好ましい。また、成型時の熱にて昇華を抑えるため、昇華点が２５０℃以上であるものが好ましい。また、その含有量は、表層部の配合中で、ポリカーボネート樹脂１００重量部に対し０．０００２重量
部以上０．００１重量部以下とし、前記範囲内で設定するものとする。この場合、上記の範囲未満では紫外線吸収剤の黄色味や青色着色剤の青味が目立ち、上記の範囲を超えると、赤味が目立ちやすくなる。好ましくは、表層部の配合中で、ポリカーボネート樹脂１００重量部に対し０．０００４重量部以上０．０００８重量部以下とする。
例えば、３−メチル−６−[（４−メチルフェニル）アミノ]３Ｈ−ジベンゾ［ｆ．ｉｊ］イソキノリン−２,７−ジオン（商品名：ダイアレジンレッドＨ５Ｂ、三菱化学社製）
、アンスラキノン系染料（Ｐｌａｓｔ  Ｒｅｄ  ８３６０  有本化学工業社製）などが挙げられる。
【００１７】
本発明において、ポリカーボネート樹脂積層体の押出成形に適用される共押出成形法には、通常に熱可塑性樹脂製の多層性の製造に用いられる公知の共押出成形法が採用され、フラットなＴダイが適用される。この場合のＴダイの方式は、加熱溶融状態の樹脂組成物がＴダイ流入前に積層されるフィードブロック方式、あるいは樹脂材料がＴダイ内部で積層されるマルチマニホールド方式が好適に採用できる。
【００１８】
本発明において、ポリカーボネート樹脂積層体における表層部の厚さは、５μｍ以上１２０μｍ以下とする。この場合、上記の範囲以下では、耐候層の厚みが薄く基材層が紫外線劣化してしまい、上記の範囲以上では、表層部の色目が目立ち、積層体の色調に悪影響を及ぼす。好ましくは、樹脂積層体における表層部の厚さは、１０μｍ以上１００μｍ以下である。
【００１９】
図１に本発明のポリカーボネート樹脂積層体の断面図の一例を示した。基層部１の両面に耐候層２が形成されているものである。
【００２０】
本発明のポリカーボネート樹脂積層体は、表面に特定の平均分子量範囲のポリカーボネート樹脂に、特定の紫外線吸収剤を集中的に含有させた表面層を形成したものであるから、黄色度（初期透過色調）も少なく、耐候性の劣化の伴う黄変度が少ない。ポリカーボネート樹脂本来の耐衝撃性を有していることから、建材等の用途で屋根や外壁に使用できる。また、白色板として、屋外看板用途に使用できる。
【実施例】
【００２１】
以下に、実施例を挙げて本発明を説明する。
＜実施例１＞
まず、粘度平均分子量２７、０００のポリカーボネート樹脂（商品名：ユーピロンＥ２０００Ｆ−Ｎ、三菱エンジニアリングプラスチック社製）１００重量部に対し、透明微粒子として、架橋アクリルビーズ（商品名：ＥＸＬ−５１３６、ローム＆ハース社製）を１１．５重量部、白色顔料として、酸化チタン（Ｒ−４２、堺化学社製）を１．４重量部、蛍光増白剤としてクマリン化合物、３−フェニル−７−（イミノ−１’，３’，５’−トリアジン−２’−ジエチルアミノ−４’−クロロ）−クマリン（商品名「ＨａｋｋｏｌＰＳＲ」、ハッコールケミカル株式会社製）を０．３重量部、滑剤としてグリセリンモノステアレート（Ｓ−１００Ａ、理研ビタミン社製）を１．３重量部秤量し、同方向二軸押出機にてペレット化した。このペレットをペレットＡとした。
基層は、粘度平均分子量２７、０００のポリカーボネート樹脂（商品名：ユーピロンＥ２０００Ｆ−Ｎ、三菱エンジニアリングプラスチック社製）１００重量部に対し、上記作製したペレットＡ、Ｂを５．２重量部ずつドライブレンドして使用した。
基層表面に形成する耐候層は、粘度平均分子量２７、０００のポリカーボネート樹脂（商品名：ユーピロンＥ２０００Ｆ−Ｎ、三菱エンジニアリングプラスチック社製）、２−（４、６ジフェニル−１．３．５−トリアジン−２−イル）−５−（ヘキシル）オキシ−フェノール（商品名：チヌビン１５７７、ＢＡＳＦ株式会社製）からなるトリアジン化合物の紫外線吸収剤、１−ヒドロキシ−４−（ｐ−トルイジアノ）アントラキノン（商品名
：ダイアレジンブルーＧ、三菱化学社製）の青染料、３−メチル−６−[（４−メチルフ
ェニル）アミノ]３Ｈ−ジベンゾ［ｆ．ｉｊ］イソキノリン−２,７−ジオン（商品名：ダイアレジンレッドＨ５Ｂ、三菱化学社製）の赤染料を表１の配合でドライブレンドして使用した。
ポリカーボネート樹脂積層体の総厚は４ｍｍ、基層部の表面に形成した耐候層の厚みは両面ともに５０μｍとなるようにして、共押出成型にてポリカーボネート樹脂積層体を作製した。
【００２２】
［評価方法］
＜落錘衝撃試験＞
上記作製した樹脂積層体を用いて、落錘衝撃試験（錘５ｋｇナス型、高さ２ｍ）にて衝撃強さを評価した。
＜耐候性試験、初期着色度＞
上記作製したポリカーボネート樹脂積層体を用いて、ＪＩＳＫ７１０３に準拠し、初期着色度（黄色度）、サンシャインウエザオメータによる耐候性促進テストにより、６００時間曝露後の色変化（ΔＥ）測定し、耐候性を評価、ＪＩＳＫ６７３５を満たす（ΔＥ＜６）ものを合格とした。
初期着色度は、分光測色計で行い、光源は、紫外域を含む昼光で照らされている物体の測定用光源のＤ６５を使用し、分光感度は、観察者が５０ｃｍの位置で直径８．８ｃｍの試料を観察する場合に匹敵する１０°視野で行い、透過法にて実施した。
結果は、Ｌ＊＝６１．９、ａ＊＝−０．３５，ｂ＊＝２．４６であった。
落錘衝撃試験（耐衝撃性）、耐候性は、問題なかった。
【００２３】
＜実施例２〜７＞
実施例２〜７については、配合量を表１の記載に配合した以外は、実施例１と同様に樹脂積層体を作製し、実施例１と同様の評価を実施した。
評価結果は、Ｌ＊、ａ＊、ｂ＊は、Ｌ＊が６０以上７０以下、ａ＊が−０．５以上０以下、ｂ＊が２以上３以下であり、基材の色調を保持できており、特に問題はなかった。表１では、上記範囲内で、基材の色調を保持できているものを「○」で表示した。
落錘衝撃試験（耐衝撃性）、耐候性も良好であった。
【００２４】
＜比較例１〜４＞
比較例１〜４は、配合量を表２の記載に配合した以外は、実施例１と同様にポリカーボネート樹脂積層体を作製し、実施例１と同様の評価を実施した。
評価結果は、Ｌ＊、ａ＊、ｂ＊のいずれかが範囲外で、初期着色度が、アクリルフィルム貼りと比較して異なるものであり、基材の色調を保持できていなかった。
＜参考例＞
参考例は、耐候層をアクリルフィルム貼りによって付与しているものを評価した。
【００２５】
【表１】
2014188910.tif 000003
【００２６】
【表２】
2014188910.tif 000004
【００２７】
上記の結果より、実施例１〜７の成形品は、基層の色調を保持したまま、耐候層を付与できていることがわかった。比較例１〜４の成形品は、基層の色調を保持することができていなかった。
なお、実施例１〜７の成形品は、優れた耐熱性、耐衝撃性等のポリカーボネート本来の優れた特性を兼備しているものでもあった。
【符号の説明】
【００２８】
１    基層
２    表層
【図１】
2014188910.tif 000005